【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  上層と下層とを含み、該上層は、複数の上層開口が形成されており該開口の間にランド領域を有し、前記ランド領域において前記下層に接しており、前記下層は、前記上層と等しいかまたは高い浸透率と、前記上層と等しいかまたは大きい空隙容量を有しており、前記開口は前記下層の中および/または貫通して延びており、前記上層と下層は、不織布、織布、発泡材、繊維構造体、およびこれらの混合物からなるグループから選択されるものであることを特徴とする材料多層材。
【請求項２】  前記下層が、前記上層と等しいか、または大きい濡れ性を有している、請求項１に記載の多層材。
【請求項３】  前記下層は、複数の下層開口が形成されている、請求項１に記載の多層材。
【請求項４】  前記開口により形成される全領域は、前記上層の５％から５０％の範囲である、請求項１に記載の多層材。
【請求項５】  前記開口の大きさは直径１００ミクロンから３０００ミクロンの範囲である、請求項１に記載の多層材。
【請求項６】  前記上層は、該上層内に５０ミクロンから５００ミクロンの範囲の平均上層孔径を有し、前記下層は３００ミクロンから５０００ミクロンの範囲の平均下層孔径を有している、請求項１に記載の多層材。
【請求項７】  前記上層の上層浸透率は、該上層内で８０から３０００ダルシーの範囲であり、前記下層の下層浸透率は、該下層内で１０００から２８，０００ダルシーの範囲である、請求項１に記載の多層材。
【請求項８】  前記上層と前記下層とは濡れ性をもっている、請求項１に記載の多層材。
【請求項９】  前記上層は、97mL/m2から1550mL/m2(0.0625mL/in2から1.0mL/in2）の平均上層空隙容量を有し、前記下層は484mL/m2から6394mL/m2(0.3125mL/in2から4.125mL/in2）の平均下層空隙容量を有している、請求項１に記載の多層材。
【請求項１０】  前記上層は、汚れ低減処理が施されている、請求項１に記載の多層材。
【請求項１１】  前記上層は、上面部と下面部とを有する２層構造を備えている、請求項１に記載の多層材。
【請求項１２】  前記下面部は上面部よりも高い濡れ性を有している、請求項１１に記載の多層材。
【請求項１３】  前記上面部には、汚れ低減処理が施されており、前記下面部には、高濡れ性処理が施されている、請求項１１に記載の多層材。
【請求項１４】  前記上層は不織ウェブ材であり、前記下層は通気結合カードウェブ材である、請求項３に記載の多層材。
【請求項１５】  前記不織ウェブ材はスパンボンドであり、前記通気結合カードウェブ層はサージ材である、請求項１４に記載の多層材。
【請求項１６】  前記開口により形成される開口領域は、５％から５０％の範囲である、請求項１４に記載の多層材。
【請求項１７】  前記不織ウェブ材は結合カードウェブであり、前記通気結合カードウェブ層はサージ材である、請求項１４に記載の多層材。
【請求項１８】  前記上層と前記下層とは、これらを濡れ性とする少なくとも１つの処理が施されている、請求項１に記載の多層材。
【請求項１９】  平均摂取時間が約４５秒未満である、請求項１に記載の多層材。
【請求項２０】  平均リウェットが０．１５グラム未満である、請求項１に記載の多層材。
【請求項２１】  平均汚れサイズが８００mm2未満である、請求項１に記載の多層材。
【請求項２２】  機械方向の剥離値は、機械方向において95から277グラム(0.21から0.61Ibs）の範囲であり、機械横方向の剥離値は、機械横方向において95から277グラム(0.021から0.61Ibs）の範囲である、請求項１に記載の多層材。
【請求項２３】  請求項１から２２のいずれかに記載の多層材料からなるパーソナルケア用吸収性物品。
【請求項２４】  前記物品は生理用パッドである、請求項２３に記載のパーソナルケア用吸収性物品。
【請求項２５】  前記物品はおむつである、請求項２３に記載のパーソナルケア用吸収性物品。
【請求項２６】  請求項１に記載のパーソナルケア用吸収性物品の多層カバーを製造する方法であって、
不織布、織布、発泡材、繊維構造体、およびこれらの混合物からなるグループから選択された材料の、上面と下面とを有する第１の層と、
該第１の層よりも低い透過率と空隙容量を有する第２の材料層を形成し、
該第２の層を前記第１の層の前記上面に配置し、
少なくとも前記第２の層に複数の第２の層の開口を形成し、該開口が前記第１の層の中に、および/または貫通して延びており、前記第２の層は前記第１の層と接触するランド領域を有するものであることを特徴とする方法。
【請求項２７】  前記第１の層内に複数の第１の層開口を形成する段階を有することを特徴とする請求項２６に記載の方法。
【請求項２８】  前記第１層の開口と前記第２層の開口とが同時に形成されている、請求項２７に記載の方法。
【請求項２９】  前記第１層の開口と前記第２層の開口とは、前記第１層と前記第２層とが同時にピン・アパーチャリング・ユニットを通過することで形成されている、請求項２８に記載の方法。
【請求項３０】  前記ピン・アパーチャリング・ユニットのピンが１４９℃（華氏３００度）に加熱されている、請求項２９に記載の方法。
【請求項３１】  前記第１層は通気結合カードウェブであり、前記第２層はスパンボンドウェブ材と結合カードウェブ材のいずれか一方である、請求項２６に記載の方法。
【請求項３２】  前記第１層は、前記複数の第１層開口が形成される前に張力を受け、前記複数の第１層開口が形成された後で緩められる、請求項２７に記載の方法。
【請求項３３】  前記第２層は、前記複数の第２層開口が形成される前に張力を受け、前記複数の第２層開口が形成された後で緩められる、請求項２６に記載の方法。
【請求項３４】  前記第１層には、濡れ性の処理が施されている、請求項２６に記載の方法。
【請求項３５】  前記第１層と前記第２層とは、繊維の結合と相互浸透のいずれか一方により結合されている、請求項２６に記載の方法。
【請求項３６】  前記開口は、パターン／アンビル・ロール・アパーチャリングを用いて形成されており、アンビル・ロール速度は、パターン・ロール速度よりも速い、請求項２７に記載の方法。
【請求項３７】  前記第１層は、前記複数の第１層開口が形成される前に張力を受け、前記複数の第１層開口が形成された後で緩められる、請求項３６に記載の方法。
【請求項３８】  前記第２層は、前記複数の第２層開口が形成される前に張力を受け、前記複数の第２層開口が形成された後で緩められる、請求項３６に記載の方法。
【手続補正２】
【補正対象書類名】明細書
【補正対象項目名】００２７
【補正方法】変更
【補正の内容】
【００２７】
本発明の多層カバーシステムのピン・穿孔用装置は、一方が他方の頂上に配置されている２つのロールを有している。１つの例では、上部ロール（オスロール）は、直径0.081インチをもつ所定のパターンのピンを固定できるプレートを含んでいる。異なる大きさと形状のピンから成る他のパターンも利用できる。メスロールはその構造体にピンが納まる穴をもっている。２つのロールの間隙は処理される材料により変化してもよい。処理を助けるために両ロールに温度を加える。上部ロール温度は、華氏100度（摂氏37.8度）から華氏500度（摂氏260度）の範囲である。下部ロールの温度も同様に華氏100度から華氏500度の範囲である。材料が約10から約300フィート/分の速度で処理される。低浸透率層または高浸透率層のいずれか一方に張力がかけられている。高浸透率層に張力をかける場合、穿孔及び高浸透率バッカリングの後で材料を緩めるので、ますます層の間に繊維間接触がもたらされ、柔軟でクッションのような感触のトップシートを作ることができる。低浸透率層に張力をかける場合、穿孔の後で材料を緩めるので、柔軟でクッションのような感触の材料を作ることができる。